(57)【要約】【課題】宇宙機に適用した場合、高温の惑星に接近したときなどの高温環境下では、温度上昇の要因となる赤外線の放射率が低く（即ち、赤外線の反射率が高く）、宇宙機の内部温度の上昇を抑えることができ、遮熱性が高く、一方、宇宙空間のような極低温環境下では赤外線の放射率が高く、宇宙機内部の熱を赤外線として効率良く外部に放出させることができ、熱交換性に優れる赤外線放射率制御デバイスを提供する。【解決手段】二酸化バナジウム結晶層を備え、前記二酸化バナジウム結晶層はルチル型結晶構造−単斜晶型結晶構造間の相転移温度を持ち、前記相転移温度よりも高い温度での赤外線放射率が、前記相転移温度よりも低い温度での赤外線放射率よりも低い特性を有する赤外線放射率制御デバイス。【選択図】図２
2018083743.tif 000002
【特許請求の範囲】
【請求項１】
二酸化バナジウム結晶層を備え、前記二酸化バナジウム結晶層はルチル型結晶構造−単斜晶型結晶構造間の相転移温度を持ち、前記相転移温度よりも高い温度での赤外線放射率が、前記相転移温度よりも低い温度での赤外線放射率よりも低い特性を有する赤外線放射率制御デバイス。
【請求項２】
前記二酸化バナジウム結晶層の厚さが、１０μｍ以上である請求項１に記載の赤外線放射率制御デバイス。
【請求項３】
前記相転移温度が、３００Ｋ以上３４０Ｋ以下の範囲にある請求項１又は２に記載の赤外線放射率制御デバイス。
【請求項４】
前記相転移温度よりも１０Ｋ高い温度での赤外線放射率が、前記相転移温度よりも１０Ｋ低い温度での赤外線放射率の１／２以下である請求項１〜３のいずれか一項に記載の赤外線放射率制御デバイス。
【請求項５】
基材と、基材の表面に備えられている請求項１〜４のいずれか一項に記載の赤外線放射率制御デバイスとを含む赤外線放射率制御装置。
【請求項６】
請求項１〜４のいずれか一項に記載の赤外線放射率制御デバイスが備えられている宇宙機。
【請求項７】
前記赤外線放射率制御デバイスを下面に備えた請求項６に記載の宇宙機。
【発明の詳細な説明】
【技術分野】
【０００１】
本発明は、赤外線放射率制御デバイス、赤外線放射率制御装置および宇宙機に関する。
【背景技術】
【０００２】
地球周回衛星では、熱環境が周期的に変化し、平均的には安定しているのに対し、惑星探査機は、熱環境が長期に渡って大きく変化するという特徴がある。したがって、惑星探査機などの地球周回軌道を離脱する宇宙機については、熱環境の変化に対応するための熱制御デバイスが必要となる。
【０００３】
宇宙機用の熱制御デバイスとしては、高い赤外線放射率を有し、宇宙機内部の電子機器等から発生した熱を赤外線として外部に放射可能なラジエータが知られている。
非特許文献１には、宇宙機用のラジエータとして、銀蒸着テフロン（テフロン：登録商標）が開示されている。
【０００４】
また、低温での赤外線放射率が相対的に低く、高温での赤外線放射率が相対的に高くなるように赤外線放射率が可変とされているラジエータが知られている。この赤外線放射率可変ラジエータは、例えば、宇宙機内部の電子機器等から発生する熱量が少なくなっても、放射率を低下させることにより、宇宙機内部の温度低下を抑制することができる。このように放射率を調整して、宇宙機の内部温度を一定に維持することによって、電子機器等を安定に作動させることができる。この赤外線放射率可変ラジエータを用いることによって、宇宙機のヒータ電力の使用量を削減できるという利点がある。
【０００５】
非特許文献２には、上記の赤外線放射率可変ラジエータとして、ＬａＭｎＯ３のＬａサイトにアルカリ土類金属をドープしたペロブスカイト型Ｍｎ酸化物を用いた放射率可変素子（ＳＲＤ：Ｓｍａｒｔ  Ｒａｄｉａｔｉｏｎ  Ｄｅｖｉｃｅ）が開示されている。
【０００６】
特許文献１には、サーモクロミック多層コーティングと太陽光拒絶多層コーティングとの組合せを備える熱制御コーティングが開示されている。この特許文献１に開示されているサーモクロミック多層コーティングは、二酸化バナジウムとシリコンとからなる。サーモクロミック多層コーティングは、２．５μｍから２５μｍの範囲の波長における熱放射率が、二酸化バナジウムの半導体から金属への相転移温度を下回る温度で０．０５から０．１５の範囲とされ、相転移温度を上回る温度では０．８から１．０の範囲とされている。
【先行技術文献】
【特許文献】
【０００７】
【特許文献１】特開２００８−４５２０７号公報
【非特許文献】
【０００８】
【非特許文献１】デイヴィッド・Ｇ・ギルモア（David G. Gilmore）著、「スペースクラフト・サーマル・コントロール・ハンドブック（Spacecraft Thermal Control Handbook Volume I: Fundamental Technologies）」、ジ・エアロスペース・コーポレーション（The Aerospace Corporation）、２００２年発行、ｐ．１４３の図４．４
【非特許文献２】太刀川純孝，大西晃，中村靖之，岡本章、「Ｍｎ酸化物を使った放射率可変素子の地上試験と軌道上評価」、日本航空宇宙学会論文集、Ｖｏｌ．５５（２００７）Ｎｏ．６４３、Ｐ．３６７−３７２
【発明の概要】
【発明が解決しようとする課題】
【０００９】
ところで、惑星探査機などの宇宙機を、調査対象の惑星に着陸又は接近させて、必要な作業を行い、再び惑星から離陸又は離脱させる場合、作業時間を確保するため、宇宙機の惑星への着陸又は接近時間はなるべく長時間としたい。
しかしながら、調査対象の惑星が高温である場合、従来のラジエータおよび赤外線放射率可変ラジエータは高温での赤外線放射率が高いために、惑星表面から放射（輻射）される赤外線を取り入れてしまい、宇宙機を惑星に着陸又は接近させると内部温度が過度に上昇するおそれがあった。宇宙機の内部温度が過度に上昇すると、電子機器の誤作動や故障の原因となる。このため、調査対象の惑星が高温である場合、従来のラジエータおよび赤外線放射率可変ラジエータを備えた宇宙機では、宇宙機の着地点を制限する、惑星への接近スピードを速くする、惑星への着陸又は接近時間を制限するなどの対策が必要であった。
【００１０】
一方、宇宙機を赤外線放射率が低い材料で被覆することが考えられる。しかし、この場合、宇宙機が極低温環境下である宇宙空間を飛行しているときには、宇宙機内部の電子機器等から発生した熱を赤外線として外部に放出することが難しくなるという問題がある。
【００１１】
上述した課題は、特許文献１や非特許文献１、２に記載された技術で解決することは困難である。
本発明は、前述した事情に鑑みてなされたものであって、例えば、宇宙機に適用した場合、高温の惑星に接近したときなどの高温環境下では、温度上昇の要因となる赤外線の放射率が低く（即ち、赤外線の反射率が高く）、宇宙機の内部温度の上昇を抑えることができ、遮熱性が高く、一方、宇宙空間のような極低温環境下では赤外線の放射率が高く、宇宙機内部の熱を赤外線として効率良く外部に放出させることができ、熱交換性に優れる赤外線放射率制御デバイスを提供することを目的とする。また本発明は、この赤外線放射率制御デバイスが備えられている赤外線放射率制御装置および宇宙機を提供することも目的とする。
【課題を解決するための手段】
【００１２】
上記の課題を解決するために、本発明の赤外線放射率制御デバイスは、二酸化バナジウム結晶層を備え、前記二酸化バナジウム結晶層はルチル型結晶構造−単斜晶型結晶構造間の相転移温度を持ち、前記相転移温度よりも高い温度での赤外線放射率が、前記相転移温度よりも低い温度での赤外線放射率よりも低い特性を有することを特徴としている。
【００１３】
この構成の赤外線放射率制御デバイスによれば、二酸化バナジウム結晶層を備えていて、この二酸化バナジウム結晶層はルチル型結晶構造−単斜晶型結晶構造間の相転移温度を持つので、環境温度によって二酸化バナジウム結晶層を構造相転移させることができる。そして、相転移温度よりも高い温度での赤外線放射率が、相転移温度よりも低い温度での赤外線放射率よりも低い特性を有するので、相転移温度以上の高温環境下では、赤外線放射率を低く（即ち、赤外線の反射率を高く）、一方、相転移以下の低温環境下では赤外線の放射率を高くすることが可能となる。
【００１４】
ここで、本発明の赤外線放射率制御デバイスにおいては、二酸化バナジウム結晶層の厚さが、１０μｍ以上であることが好ましい。
この場合、赤外線が二酸化バナジウム結晶層を透過しにくくなるので、赤外線が反射しやすくなり、二酸化バナジウム結晶層の相転移温度よりも高い温度での赤外線の放射率を確実に低くできる。
【００１５】
また、本発明の赤外線放射率制御デバイスにおいては、前記相転移温度が３００Ｋ以上３４０Ｋ以下の範囲にあることが好ましい。
この場合、例えば高温の惑星に接近したときなどの高温環境下において赤外線放射率を確実に低くできる。
【００１６】
さらに、本発明の赤外線放射率制御デバイスにおいては、前記相転移温度よりも１０Ｋ高い温度での赤外線放射率が、前記相転移温度よりも１０Ｋ低い温度での赤外線放射率の１／２以下であることが好ましい。
この場合、二酸化バナジウム結晶層の相転移温度より高い温度での赤外線放射率と相転移温度よりも低い温度での赤外線放射率が大きく異なり、相転移温度より高い温度では、確実に遮熱性に優れ、一方、相転移温度よりも低い温度では、確実に熱交換性に優れたものとなる。
【００１７】
本発明の赤外線放射率制御装置は、基材と、基材の表面に備えられている上記本発明の赤外線放射率制御デバイスとを含む。
この構成の赤外線放射率制御装置によれば、上記本発明の赤外線放射率制御デバイスを備えているので、二酸化バナジウム結晶層の相転移温度より高い温度では、赤外線放射率が低く遮熱性に優れ、一方、相転移温度よりも低い温度では、赤外線放射率が高く熱交換性に優れたものとなる。
【００１８】
本発明の宇宙機は、上記本発明の赤外線放射率制御デバイスが備えられている。
この構成の宇宙機によれば、上記の本発明の赤外線放射率制御デバイスを備えているので、高温の惑星に接近したときなどの高温環境下では、温度上昇の要因となる赤外線の放射率が低い。従って、高温の惑星に接近させた場合でも、赤外線が宇宙機の内部に取り込まれにくく、宇宙機の内部温度が上昇しにくくなる。また、一方、宇宙空間のような極低温環境下では赤外線の放射率が高く、宇宙機内部の電子機器等から発生した熱を赤外線として外部に放出させることができるので、宇宙機の内部温度が上昇しにくくなる。
【００１９】
本発明の宇宙機においては、前記赤外線放射率制御デバイスが、宇宙機の下面に備えられていることが好ましい。
ここで、宇宙機の下面とは、宇宙機が惑星に着陸又は接近する際に、惑星に対向する外側の表面を意味する。
この場合、赤外線放射率制御デバイスが、宇宙機の下面に備えられているので、惑星の表面から放出される赤外線が宇宙機の内部に取り込まれにくくなる。
【発明の効果】
【００２０】
本発明によれば、例えば高温の惑星に接近したときなどの宇宙環境における高温環境下では、温度上昇の要因となる赤外線の放射率が低く（即ち、赤外線の反射率が高く）、宇宙機の内部温度の上昇を抑えることができ、一方、例えば宇宙空間のような極低温環境下では赤外線の放射率が高く、宇宙機内部の熱を赤外線として効率良く外部に放出させることができる赤外線放射率制御デバイスと、この赤外線放射率制御デバイスが備えられている赤外線放射率制御装置および宇宙機を提供することが可能となる。
【図面の簡単な説明】
【００２１】
【図１】本発明の赤外線放射率制御デバイスにおいて用いる二酸化バナジウム結晶の結晶構造図である。
【図２】本発明の赤外線放射率制御デバイスを用いた赤外線放射率制御装置の一例の断面図である。
【図３】本発明の一実施形態に係る宇宙機の部分断面図である。
【図４】実施例１で作製した二酸化バナジウム単結晶体を、２３３〜３５３Ｋの温度範囲で昇温させながら測定した分光反射率である。
【図５】実施例１で作製した二酸化バナジウム単結晶体を、２３３〜３５３Ｋの温度範囲で降温させながら測定した分光反射率である。
【図６】実施例１で作製した二酸化バナジウム単結晶体の赤外線放射率である。
【図７】実施例２および比較例１で行ったシミュレーションで想定したモデルの概念図である。
【図８】実施例２および比較例１で行ったシミュレーションの結果である。
【発明を実施するための形態】
【００２２】
本発明者は、二酸化バナジウム結晶はルチル型結晶構造−単斜晶型結晶構造間の相転移を起こし、相転移温度よりも高い高温ではルチル型結晶構造をとり、相転移温度よりも低い低温では単斜晶型結晶構造をとるという性質に着目して検討を重ねた。その結果、ルチル型結晶構造の二酸化バナジウム結晶は、単斜晶型結晶構造の二酸化バナジウム結晶と比較して、１．６７〜１００μｍという広い波長範囲において低い赤外線放射率（即ち、高い赤外線反射率）を示すことを見出した。そして、このルチル型結晶構造と単斜晶型結晶構造との間の構造相転移を利用することによって、二酸化バナジウム結晶を高温環境下においては赤外線放射率が低く、極低温環境下においては赤外線放射率が高い、赤外線放射率が可変な赤外線放射率制御デバイスとして利用できることを確認して、本発明を完成した。
【００２３】
ルチル型結晶構造の二酸化バナジウム結晶が、単斜晶型結晶構造の二酸化バナジウム結晶と比較して低い赤外線放射率が低い（即ち、高い赤外線反射率）を示す理由は、ルチル型結晶構造の二酸化バナジウム結晶は金属的な性質を有しているためであると考えられる。次に、二酸化バナジウム結晶のルチル型結晶構造と単斜晶型結晶構造の性質について説明する。
【００２４】
図１は、二酸化バナジウム結晶の結晶構造図である。図１の（ａ）は、単斜晶型結晶構造（Ｍｏｎｏｃｌｉｎｉｃ−ｔｙｐｅ  ｓｔｒａｕｃｔｕｒｅ）の結晶構造図であり、（ｂ）はルチル型結晶構造（Ｒｕｔｉｌｅ−ｔｙｐｅ  ｓｔｒａｕｃｔｕｒｅ）の結晶構造図である。
二酸化バナジウム結晶の構造相転移において特徴的であるのはバナジウム原子がペアリングを形成することである。単斜晶型結晶構造では、バナジウム原子の間隔に長いものと短いものが交互に現れる。ルチル型結晶構造では、バナジウム原子は酸素原子の作る八面体の中心にあるが、６個の酸素原子が立方晶であると仮定すると、バナジウム原子のｄ軌道は、酸素原子の八面体結晶場の影響を受けて３重縮退のｔ２ｇ軌道と２重縮退のｅｇ軌道に分裂している。
【００２５】
単斜晶型結晶構造では、バナジウム原子のペアリングにより、ｄｘ２−ｙ２バンドが、エネルギーが低い状態のバンド（ｄ||バンド）とエネルギーが高い反結合状態のバンド（ｄ||＊バンド）とに分裂している。また、バナジウム原子のジグザグ配列により酸素原子との重なりが大きくなるため、π＊バンドは高エネルギー側にシフトする。このため、単斜晶型結晶構造では、バンドギャップがπ＊バンドの底とｄ||バンドの頂上の間で形成される。よって、単斜晶型結晶構造の二酸化バナジウム結晶は絶縁体的な性質を示す。単斜晶型結晶構造では、エネルギーバンドは価電子帯と伝導帯に分かれ、フェルミ準位はバンドギャップの中にある。
【００２６】
二酸化バナジウム結晶の温度が高くなるに伴って、ｄ||バンドと酸素原子の２ｐバンドは広くなっていき、バンドギャップは小さくなり、単斜晶型結晶構造がルチル型結晶構造に構造相転移すると、金属的な性質を示すようになる。すなわち、ルチル型結晶構造では、少なくとも一つのエネルギーバンドの中にフェルミ準位が存在する。このように、ルチル型結晶構造の二酸化バナジウム結晶は金属的な性質を示し、自由電子が存在するエネルギーバンドを有するので、単斜晶型結晶構造の二酸化バナジウム結晶と比較して低い赤外線放射率（即ち、高い赤外線反射率）を示すと考えられる。
【００２７】
以下、以上の知見に基づいて構成された赤外線放射率制御デバイス、赤外線放射率制御装置および宇宙機の一実施形態について説明する。
【００２８】
＜赤外線放射率制御デバイス＞
本実施形態の赤外線放射率制御デバイスは、二酸化バナジウム結晶層を備える。この二酸化バナジウム結晶層は、前述のとおり、ルチル型結晶構造−単斜晶型結晶構造間の相転移温度を持つ。このため、環境温度によって二酸化バナジウム結晶層を構造相転移させることができる。そして、二酸化バナジウム結晶層は、相転移温度よりも高い温度での赤外線放射率が、相転移温度よりも低い温度での赤外線放射率よりも低い特性を有する。このため、相転移温度以上の高温環境下では、赤外線放射率を低く（即ち、赤外線の反射率を高く）、一方、相転移以下の極低温環境下では赤外線放射率を高くすることが可能となる。
【００２９】
二酸化バナジウム結晶層は、厚さが１０μｍ以上であることが好ましい。二酸化バナジウム結晶層の厚さが１０μｍ以上であると、赤外線が二酸化バナジウム結晶層を透過しにくくなるので、赤外線が反射し易くなり、相転移温度よりも高い温度での赤外線放射率を確実に低くできる。一方、二酸化バナジウム結晶層が厚くなりすぎると、割れやすくなるおそれがあり、重量削減の観点からも２ｍｍ以下の厚さであることが好ましい。
【００３０】
二酸化バナジウム結晶層は、単結晶体であってもよいし、多結晶体であってもよい。二酸化バナジウムの単結晶体は、例えば、ＦＺ法（フローティングゾーン法）によって作製することができる。二酸化バナジウムの多結晶体からなる層は、蒸着法によって形成することができる。また、二酸化バナジウム結晶粉末の分散液を塗布し、乾燥した後、焼成する方法によっても成形することができる。
【００３１】
二酸化バナジウム結晶層の相転移温度は、３００Ｋ以上３４０Ｋ以下の範囲にあることが好ましい。相転移温度が上記の範囲にあると、宇宙機に適用した場合、例えば高温の惑星に接近したときなどの高温環境下において赤外線放射率を確実に低くできる。
なお、相転移温度は、宇宙などの環境に応じて、例えば３００Ｋ未満の温度範囲にあってもよく、４００Ｋ以上の温度範囲にあってもよい。
【００３２】
二酸化バナジウム結晶層の相転移温度は、例えば、次のようにして測定することができる。
二酸化バナジウム結晶層の温度を順次昇温させながら、二酸化バナジウム結晶層の赤外線反射率あるいは電気抵抗を測定する。得られたデータから、横軸を温度、縦軸を赤外線反射率あるいは電気抵抗としたグラフを作成する。作成した赤外線反射率あるいは電気抵抗のグラフの傾きが最大となった温度を相転移温度とする。
【００３３】
二酸化バナジウム結晶層の相転移温度は、二酸化バナジウム結晶の結晶性、配向性、格子定数、格子歪、結晶サイズなどの物性を変化させることによって調整することができる。これらの物性を変化させる方法としては、例えば、二酸化バナジウム結晶に金属元素をドープする方法、特定の下地層あるいは基材の上に二酸化バナジウム結晶層を形成する方法を用いることができる。二酸化バナジウム結晶にドープする金属元素の例としては、例えば、Ｗ、Ｍｏ、Ｔｉ、Ｒｅ、Ｃｒ、ＮｂおよびＧａを挙げることができる。Ｗ、Ｍｏ、ＴｉおよびＲｅは相転移温度を下げる効果があり、Ｃｒ、ＮｂおよびＧａは相転移温度を上げる効果がある。また、特定の下地層あるいは基材の上に二酸化バナジウム結晶層を形成する方法として、ＮｂをドープしたＴｉＯ２基板の上に、二酸化バナジウムの結晶層を蒸着法によって成膜すると、相転移温度が４０Ｋ低下した二酸化バナジウム結晶層が得られることが知られている。
【００３４】
二酸化バナジウム結晶層は、相転移温度よりも１０Ｋ高い温度での赤外線放射率が、相転移温度よりも１０Ｋ低い温度での赤外線放射率の１／２以下であることが好ましく、１／５以下であることがより好ましく、１／１０以下であることがさらに好ましい。例えば、相転移温度よりも１０Ｋ低い温度での赤外線放射率が０．６である場合、相転移温度よりも１０Ｋ高い温度での赤外線放射率が０．３以下であることが好ましい。相転移温度よりも１０Ｋ低い温度での赤外線放射率と相転移温度よりも１０Ｋ高い温度での赤外線放射率が上記の関係にあり、相転移温度より低い温度での赤外線放射率と相転移温度よりも高い温度での赤外線放射率が大きく異なると、相転移温度より高い温度では確実に遮熱性に優れ、一方、相転移温度よりも低い温度では確実に熱交換性に優れたものとなる。
【００３５】
以上のように、本実施形態の赤外線放射率制御デバイスによれば、二酸化バナジウム結晶層を備えることにより、例えば、これを宇宙機に適用した場合、高温の惑星に接近したときなどの宇宙環境における高温環境下では、温度上昇の要因となる赤外線の放射率が低く、宇宙機の内部温度の上昇を抑えることができ、遮熱性が高くなる。一方、宇宙空間のような極低温環境下では赤外線の放射率が高く、宇宙機内部の熱を赤外線として効率良く外部に放出させることができ、熱交換性に優れる。
【００３６】
＜赤外線放射率制御装置＞
図２は、本発明の赤外線放射率制御デバイスを用いた赤外線放射率制御装置の一例の断面図である。
図２において、赤外線放射率制御装置２０は、基材２１と、基材２１の上面に積層されている赤外線放射率制御デバイス１０とからなる。赤外線放射率制御デバイス１０の構成は上述のとおりである。赤外線放射率制御デバイス１０は、少なくとも一層の二酸化バナジウム結晶層を備えていればよい。基材２１と赤外線放射率制御デバイス１０との間には中間層が配置されていてもよい。また、赤外線放射率制御デバイス１０の上面（基材２１側と反対側の面）には保護層が備えられていてもよい。
【００３７】
基材２１の材料の例としては、ＴｉＯ２、Ａｌ２Ｏ３、ＺｒＯ２などのセラミックス、金属材料および高分子材料が挙げられる。
【００３８】
赤外線放射率制御装置２０は、例えば、基材２１に、二酸化バナジウムの単結晶体を貼り合わせる方法によって製造することができる。また、基材２１の上に蒸着法によって二酸化バナジウム膜を形成する方法によって製造することができる。さらに、基材２１の上に、二酸化バナジウム結晶粉末の分散液を塗布し、乾燥した後、焼成する方法によっても成形することができる。
【００３９】
以上のように、本実施形態の赤外線放射率制御装置２０は、上述の赤外線放射率制御デバイス１０を備えているので、赤外線放射率制御デバイス１０に備えられている二酸化バナジウム結晶層の相転移温度より高い温度では、赤外線放射率が低く遮熱性に優れ、一方、相転移温度よりも低い温度では、赤外線放射率が高く熱交換性に優れたものとなる。
【００４０】
＜宇宙機＞
図３は、本発明の一実施形態に係る宇宙機の部分断面図である。
図３において、宇宙機３０は、本体部３１と、本体部３１の下面に備えられている脚部３４とを有する。本体部３１の内部には、電子機器３２およびエンジン３３などの装置類が収容されている。本体部３１の下面には、赤外線放射率制御デバイス１０が備えられている。赤外線放射率制御デバイス１０の構成は上述のとおりである。赤外線放射率制御デバイス１０に対向する位置に配置されている電子機器３２は、例えば、宇宙機３０を惑星に着陸又は接近させて必要な作業を行い、再び離陸又は離脱させるなどの惑星調査作業において作動させる必要がない機器、即ち惑星調査作業の際に電源がＯＦＦとなっていて、発熱しない機器であることが好ましい。一方、惑星調査作業において作動させる必要があり、惑星調査作業の際に電源がＯＮとなっていて、発熱する電子機器（図示せず）は本体部３１の上方に配置することが好ましい。
【００４１】
赤外線放射率制御デバイス１０は、本体部３１の下面のみでなく、宇宙機３０の惑星調査作業時に惑星から放射される赤外線があたり易い部分、例えば本体部３１の側面に備えられていてもよい。宇宙機３０の惑星調査作業時に惑星から放射される赤外線があたりにくい場所、例えば本体部３１の上面には、通常のラジエータ（図示せず）が備えられていることが好ましい。
【００４２】
次に、宇宙機３０による惑星調査作業の実施方法の一例を説明する。
先ず、宇宙機３０のエンジン３３の出力を調整しながら、宇宙機３０を惑星に着陸又は接近させる。宇宙機３０が惑星に接近するまでは、赤外線放射率制御デバイス１０の二酸化バナジウム結晶層は単斜晶型結晶構造（絶縁体相）であり、赤外線放射率が高い状態である。宇宙機３０が惑星に接近すると、赤外線放射率制御デバイス１０の二酸化バナジウム結晶層は、惑星表面から放射（輻射）される赤外線によって加熱されてルチル型結晶構造（金属相）に構造相転移して、赤外線放射率が低い状態となる。
【００４３】
次いで、宇宙機３０が惑星に着陸又は接近した後、エンジン３３を止め、本体部３１の内部温度を測定しながら、サンプルの採取等の必要な作業を行う。このとき、赤外線放射率制御デバイス１０は赤外線放射率が低い（即ち、赤外線反射率が高い）ので、惑星表面から放射される赤外線が本体部３１の内部に取り込まれにくく、本体部３１の内部温度の上昇が緩やかになる。
【００４４】
次いで、本体部３１の内部温度が所定の温度となった場合は、エンジン３３を作動させて、宇宙機３０を惑星から離陸又は離脱させる。宇宙機３０が惑星から離陸又は離脱して宇宙空間に到達すると、赤外線放射率制御デバイス１０の二酸化バナジウム結晶層にあたる赤外線の量が低減し、二酸化バナジウム結晶層の温度が低下して、二酸化バナジウム結晶層が単斜晶型結晶構造（絶縁体相）に構造相転移する。これによって、赤外線放射率制御デバイス１０の赤外線放射率が高くなる。赤外線放射率制御デバイス１０の赤外線放射率が高くなることによって、本体部３１の内部の熱が外部に赤外線として放出されやすくなり、本体部３１の内部温度が速やかに低下する。本体部３１の内部温度が所定の温度にまで低下した場合は、再度、宇宙機３０を惑星に着陸又は接近させることができる。
【００４５】
以上のように、本実施形態の宇宙機３０は、上述の赤外線放射率制御デバイス１０を備えているので、高温の惑星に接近したときなどの高温環境下では、温度上昇の要因となる赤外線の放射率が低い。従って、高温の惑星に着陸又は接近させた場合でも、赤外線が宇宙機３０の本体部３１の内部に取り込まれにくく、宇宙機３０の本体部３１の内部温度が上昇しにくくなるので、長時間、高温の惑星に着陸又は接近させることができる。また、一方、宇宙空間のような極低温環境下では赤外線の放射率が高く、宇宙機３０の本体部３１の内部の熱を赤外線として外部に放出させることができるので、宇宙機の内部温度が上昇しにくくなる。特に、宇宙機３０が、高温の惑星から離陸又は離脱して、宇宙空間に到達したときは、本体部３１の内部温度を従来のラジエータと同様に速やかに低下させることができる。このため、宇宙機３０が惑星を離陸又は離脱してから、再度、宇宙機３０を従来のラジエータと同様に速やかに惑星に着陸又は接近させることもできる。
【００４６】
本実施形態の宇宙機３０は、高温の惑星の探査機としてのみでなく、各種の惑星、衛星、彗星、小惑星などの天体の探査機として利用することができる。
【実施例】
【００４７】
［実施例１］
ＦＺ法を用いて、二酸化バナジウムの単結晶体（サイズ：縦５．８ｍｍ×横３．３ｍｍ×厚さ１．２ｍｍ）を作製した。
得られた二酸化バナジウム単結晶体を、ペルチェ素子を用いて２３３〜３５３Ｋ（−４０〜８０℃）の範囲で温度を２Ｋずつ変化させながら、ＦＴ−ＩＲ（フーリエ変換赤外分光光度計）を用いて１．６７〜１００μｍの波長範囲の分光反射率（Ｒ）を測定した。なお、分光反射率（Ｒ）は、温度を２３３Ｋから順次昇温させた昇温過程と、温度を３５３Ｋから順次降温させた降温過程とで測定した。
また、測定した各分光反射率（Ｒ）から、下記の式（１）を用いて各温度での放射率ε（Ｔ）を算出した。なお、下記の式（１）中、Ｒ（λ、Ｔ）は、温度Ｔ、波長λでの分光反射率であり、Ｅλｂ（λ、Ｔ）は、温度Ｔ、波長λでの黒体の分光放射強度である。上記の波長範囲に含まれる黒体の輻射エネルギーは、２３３〜３５３Ｋのいずれの温度においても全エネルギーの９９％以上である。
【００４８】
【数１】
2018083743.tif 000003
【００４９】
図４と図５に二酸化バナジウム単結晶体の分光反射率の測定結果を示す。
図４は、昇温過程で測定した分光反射率であり、図５は降温過程で測定した分光反射率である。図４のグラフより、昇温過程では３３３Ｋから３４３Ｋの間で、二酸化バナジウム単結晶体の分光反射率は高くなっていることから、この温度範囲で単斜晶型結晶構造（絶縁体相）からルチル型結晶構造（金属相）へと相転移を起こしていることが分かる。また、図５のグラフより、降温過程では３２３Ｋから３３３Ｋの間で二酸化バナジウム単結晶体の分光反射率が低くなっていることから、この温度範囲でルチル型結晶構造（金属相）から単斜晶型結晶構造（絶縁体相）へと相転移を起こしていることが分かる。この図４の図５のグラフから、二酸化バナジウム単結晶体の分光反射率が大きく変化する温度（相転移温度）は昇温過程と降温過程とで異なり、二酸化バナジウム結晶の相転移にはヒステリシスがあることが確認された。
【００５０】
図６に、二酸化バナジウム単結晶体の赤外線放射率の算出結果を示す。図６に示すように昇温過程と降温過程で赤外線放射率のグラフは異なっており、グラフの傾きが最大のところを相転移温度Ｔｃとすると、昇温過程ではＴｃ＝３３８Ｋ、降温過程ではＴｃ＝３３０Ｋとなった。降温過程の時よりも昇温過程の時の方が、相転移温度Ｔｃが８Ｋ程度高い。また、昇温過程では数Ｋの温度変化で赤外線放射率が劇的に変化し、降温過程でも数Ｋで劇的に変化するが、その後緩やかな変化となる。放射率（ε）は、昇温過程時はε３５３Ｋ＝０．２６、ε２３３Ｋ＝０．５９、降温過程時はε３５３Ｋ＝０．２５、ε２３３Ｋ＝０．５９となる。よって、相転移が起きた後の赤外線放射率は昇温過程で測定したときと、降温過程で測定したときと共にほぼ一致していることが分かる。
【００５１】
［実施例２］
実施例１で測定した二酸化バナジウム単結晶体の赤外線放射率を用いて、赤外線放射率制御デバイスを装着した探査機が、高温天体に接近するときの温度上昇をシミュレーション（熱解析）した。シミュレーションには、市販の３次元熱解析ソフトウェア（Ｔｈｅｒｍａｌ  Ｄｅｓｋｔｏｐ）を使用した。
【００５２】
シミュレーションは、図７に示すモデル４０を想定して実施した。高温天体である熱源４１は、温度が５００Ｋで、サイズが１ｋｍ四方の矩形状とした。探査機４２は、実施例１で作製した二酸化バナジウム単結晶体からなる二酸化バナジウム結晶層を備えた赤外線放射率制御デバイス１０を装着したものとした。二酸化バナジウム結晶層の赤外線の放射面積は１．１４８ｍ×１．１４８ｍとした。また、赤外線放射率制御デバイス１０を探査機４２の下面に取り付けたものと、側面に取り付けたものを想定した。
【００５３】
探査機４２を高度５００ｍから０．１ｍ／秒の速度で、熱源４１の中心に５０００秒の時間をかけて降下させ、熱源４１に着地させた後、熱源４１から０ｍの高さで２０００秒の間維持させる操作を想定した。この操作中の赤外線放射率制御デバイス１０の温度をシミュレーションにより計算した。その結果を、図８に示す。なお、図８中、赤外線放射率制御デバイス１０を探査機４２の下面に取り付けたものの結果を、ＶＯ２＿Ｈとして白丸で示し、側面に取り付けたものの結果をＶＯ２＿Ｖとして黒丸で示した。なお、図８の横軸（時間）は、０秒から５０００秒までの間は、探査機４２を熱源４１に着地させるまでの操作を行った時間であり、５０００秒から７０００秒までの間は、探査機４２を熱源４１から０ｍの高さで維持させる操作を行った時間である。
【００５４】
［比較例１］
赤外線放射率制御デバイス１０の代わりに、従来の銀蒸着テフロン（テフロン／Ａｇ，ε＝０．８３）を用い、銀蒸着テフロンの赤外線放射面積を１ｍ×１ｍとしたこと以外は、実施例２と同じ条件で、銀蒸着テフロンの温度をシミュレーションした。なお、銀蒸着テフロンの赤外線放射面積を１ｍ×１ｍとしたのは、実施例２のシミュレーションで用いた赤外線放射率制御デバイス１０と赤外線の放射性能を同じにするためである。その結果を、図８に示す。銀蒸着テフロンを探査機４２の下面に取り付けたものの結果を、Ｔｅｆｌｏｎ／Ａｇ＿Ｈとして白四角で示し、側面に取り付けたものの結果をＴｅｆｌｏｎ／Ａｇ＿Ｖとして黒四角で示した。
【００５５】
図８のグラフに示すように、探査機４２の下面に赤外線放射率制御デバイス１０を配置した場合（白丸）と、探査機４２の下面に銀蒸着テフロンを配置した場合（白四角）とを比較すると、約１２００秒までは温度がほぼ同様に上昇しているが、１２００秒以降では赤外線放射率制御デバイス１０の方が銀蒸着テフロンよりも顕著に温度の上昇が緩やかになることがわかる。これは、１２００秒の付近（温度：３４０Ｋ）で、赤外線放射率制御デバイス１０の二酸化バナジウム結晶層が単斜晶型結晶構造（絶縁体相）からルチル型結晶構造（金属相）に構造相転移して赤外線放射率が低下したためであると考えられる。また、例えば、４００Ｋに到達するまでの時間は、赤外線放射率制御デバイス１０の方が銀蒸着テフロンと比較して約２０００秒長いため、その分、探査機４２の熱源４１への着地時間を長くできることがわかる。
【００５６】
探査機４２の側面に赤外線放射率制御デバイス１０を配置した場合（黒丸）と、探査機４２の側面に銀蒸着テフロンを配置した場合（黒四角）とを比較すると、操作時間が約５０００秒まで（即ち、探査機４２が熱源４１に着地するまで）は、温度がほぼ同様に上昇しているが、５０００秒以降（即ち、探査機４２が熱源４１に着地した後）では赤外線放射率制御デバイス１０の方が銀蒸着テフロンよりも顕著に温度の上昇が緩やかになることがわかる。これは着地時間が５０００秒付近で、二酸化バナジウム結晶相層が単斜晶型結晶構造（絶縁体相）からルチル型結晶構造（金属相）に構造相転移して赤外線放射率が低下したためであると考えられる。なお、探査機４２の下面に二酸化バナジウム単結晶を配置した場合よりも構造相転移までの時間が長くなったのは、探査機４２の側面は、探査機４２の下面より入射される赤外線の量が少ないためであると考えられる。
【符号の説明】
【００５７】
１０  赤外線放射率制御デバイス
２０  赤外線放射率制御装置
２１  基材
３０  宇宙機
３１  本体部
３２  電子機器
３３  エンジン
３４  脚部
４０  モデル
４１  熱源
４２  探査機
【図１】
2018083743.tif 000004
【図２】
2018083743.tif 000005
【図３】
2018083743.tif 000006
【図４】
2018083743.tif 000007
【図５】
2018083743.tif 000008
【図６】
2018083743.tif 000009
【図７】
2018083743.tif 000010
【図８】
2018083743.tif 000011